СРАЩЕННЫЕ ЖГУТЫ ИЗ СТЕКЛОВОЛОКНА, А ТАКЖЕ СПОСОБЫ И СИСТЕМЫ ДЛЯ СРАЩИВАНИЯ ЖГУТОВ ИЗ СТЕКЛОВОЛОКНА

1. Способ соединения двух или более жгутов из стекловолокна, содержащий:
(а) перекрытие переднего конца первого жгута с задним концом второго жгута для создания области перекрытия;
(b) пневматическое сращивание, по меньшей мере, части области перекрытия для формирования области сращивания; и
(с) нанесение связующего вещества, по меньшей мере, на одну часть области сращивания.
2. Способ по п.1, в котором область сращивания составляет, по меньшей мере, 1 сантиметр в длину.
3. Способ по п.1, в котором область сращивания составляет, по меньшей мере, между приблизительно 1 и приблизительно 20 сантиметрами в длину.
4. Способ по п.1, в котором область сращивания составляет, по меньшей мере, между приблизительно 1 и приблизительно 10 сантиметрами в длину.
5. Способ по п.1, в котором область сращивания составляет, по меньшей мере, между приблизительно 1 и приблизительно 5 сантиметрами в длину.
6. Способ по п.1, в котором пневматическое сращивание, по меньшей мере, части области перекрытия содержит столкновение одной или более струй спрессованного воздуха, по меньшей мере, на части области перекрытия.
7. Способ по п.6, в котором пневматическое сращивание, по меньшей мере, части области перекрытия сплетает множество стеклянных волокон в жгутах.
8. Способ по п.7, в котором пневматическое сращивание, по меньшей мере, части области перекрытия приводит к получению участка перекрытия, имеющего вложенный профиль.
9. Способ по п.7, в котором пневматическое сращивание, по меньшей мере, части области перекрытия приводит к получению участка перекрытия, имеющего площадь поперечного сечения в месте его наибольшей толщины не более, чем 150% от суммы площадей поперечных сечений первого и второго жгутов.
10. Способ по п.7, в котором пневматическое сращивание, по меньшей мере, части области перекрытия приводит к получению участка перекрытия, имеющего объем не более, чем 150% от объема, по меньшей мере, части области перекрытия до сращивания.
11. Способ по п.1, в котором связующее вещество проявляет вязкость при 25°С между приблизительно 1 и приблизительно 100 сантипуазами.
12. Способ по п.1, в котором связующее вещество проявляет вязкость при 25°С между приблизительно 1 и приблизительно 10 сантипуазами.
13. Способ по п.1, в котором связующее вещество проявляет вязкость при 25°С между приблизительно 1 и приблизительно 5 сантипуазами.
14. Способ по п.1, в котором связующее вещество содержит метилметакрилат.
15. Способ по п.1, в котором связующее вещество содержит отверждаемое связующее вещество.
16. Способ по п.15, в котором связующее вещество содержит связующее вещество, отверждаемое с помощью ультрафиолетового излучения.
17. Способ по п.1, в котором связующее вещество может по существу склеивать стеклянные волокна вместе при воздействии температур вплоть приблизительно до 450°С на протяжении приблизительно 200 с.
18. Способ по п.1, в котором связующее вещество может по существу склеивать стеклянные волокна вместе при воздействии температур между приблизительно 140°С и приблизительно 450°С на протяжении приблизительно от 2 до 200 с.
19. Способ по п.1, в котором нанесение связующего вещества, по меньшей мере, на одну часть области сращивания включает нанесение приблизительно 0,5 г или менее связующего вещества.
20. Способ по п.1, в котором связующее вещество:
(i) проявляет вязкость при 25°С между приблизительно 1 и приблизительно 100 сантипуазами;
(ii) включает связующее вещество, отверждаемое с помощью ультрафиолетового излучения; и
(III) по существу склеивает стеклянные волокна вместе при воздействии на них температур вплоть приблизительно до 450°С на протяжении приблизительно 200 с.
21. Способ по п.1, кроме того, содержащий подрезку переднего конца первого жгута и заднего конца второго жгута.
22. Способ по п.21, в котором концы подрезаются до нанесения связующего вещества.
23. Способ по п.1, кроме того, содержащий отверждение связующего вещества.
24. Способ по п.23, в котором отверждение связующего вещества включает облучение связующего вещества ультрафиолетовым излучением.
25. Способ по п.1, в котором при последующем нанесении связующего вещества область сращивания имеет предел прочности на разрыв составляющий, по меньшей мере, приблизительно 70% от предела прочности на разрыв первого жгута до сращивания.
26. Способ по п.1, в котором при последующем нанесении связующего вещества область сращивания имеет предел прочности на разрыв составляющий, по меньшей мере, приблизительно 90% от предела прочности на разрыв первого жгута до сращивания.
27. Способ по п.1, в котором при последующем нанесении связующего вещества область сращивания имеет предел прочности на разрыв составляющий, по меньшей мере, приблизительно 120% от предела прочности на разрыв первого жгута до сращивания.
28. Способ по п.1, в котором при последующем нанесении связующего вещества область сращивания имеет предел прочности на разрыв между приблизительно 50 и 150% от предела прочности на разрыв первого жгута до сращивания.
29. Сращенный жгут из стекловолокна, содержащий:
первый жгут, содержащий множество стеклянных волокон и имеющий передний конец;
второй жгут, содержащий множество стеклянных волокон и имеющий задний конец; и,
по меньшей мере, одну область сращивания, содержащую множество стеклянных волокон переднего конца первого жгута, сплетенных со множеством стеклянных волокон заднего конца второго жгута,
где, по меньшей мере, одна область сращивания составляет между приблизительно 1 и приблизительно 20 сантиметрами в длину и имеет предел прочности на разрыв, который лежит в диапазоне между приблизительно 50% и приблизительно 150% предела прочности на разрыв первого жгута до сращивания.
30. Сращенный жгут из стекловолокна по п.29, кроме того, содержащий отвержденное связующее вещество, по меньшей мере, частично защищающее одну область сращивания.
31. Сращенный жгут из стекловолокна по п.30, в котором, по меньшей мере, одна область сращивания имеет вложенный профиль и площадь поперечного сечения в месте наибольшей толщины не более, чем приблизительно 150% от суммы площадей поперечного сечения первого и второго жгута.
32. Сращенный жгут из стекловолокна по п.30, в котором связующее вещество:
(i) проявляет вязкость при 25°С между приблизительно 1 и приблизительно 100 сантипуазами;
(ii) включает связующее вещество, отверждаемое с помощью ультрафиолетового излучения; и
(III) по существу склеивает стеклянные волокна вместе при воздействии на них температур вплоть приблизительно до 450°С на протяжении приблизительно 200 с.
33. Сращенный жгут из стекловолокна по п.32, в котором связующее вещество присутствует в количестве приблизительно 0,5 г или менее.